СВИНЦОВО-КИСЛОТНАЯ БАТАРЕЯ

1. Свинцово-кислотная батарея, имеющая конфигурацию, в которой группа пластин, образованная укладкой отрицательных пластин, где отрицательный токоотвод наполнен отрицательным активным материалом, и положительных пластин, где положительный токоотвод наполнен положительным активным материалом, через сепаратор, содержится вместе с электролитом в контейнере, при этом
отрицательный активный материал содержит чешуйчатый графит и продукт конденсации бисфенолов и аминобензолсульфоновой кислоты в отрицательном активном материале, и
средний диаметр первичных частиц чешуйчатого графита составляет 100 мкм или более и 220 мкм или менее.
2. Свинцово-кислотная батарея по п. 1, при этом содержание чешуйчатого графита в отрицательном активном материале составляет от 0,5 до 2,7 мас.% чешуйчатого графита в расчете на 100 мас.ч. отрицательного активного материала (губчатый металлический свинец) в полностью заряженном состоянии.
3. Свинцово-кислотная батарея по п. 1, при этом содержание чешуйчатого графита в отрицательном активном материале составляет от 1,1 до 2,2 мас.% чешуйчатого графита в расчете на 100 мас.ч. отрицательного активного материала (губчатый металлический свинец) в полностью заряженном состоянии.
4. Свинцово-кислотная батарея по п. 1, при этом продукт конденсации бисфенолов и аминобензолсульфоновой кислоты представляет собой продукт конденсации бисфенола А и аминобензолсульфоната натрия с формальдегидом, представленный следующей структурной химической формулой (хим. 1)
(хим. 1)
1
2
где R и R каждый обозначает водород или
1
2
(исключая случай, где и R, и R представляют собой водород)
5. Свинцово-кислотная батарея по п. 1, при этом сепаратор образован из нетканого полотна, содержащего по меньшей мере один волокнистый материал, выбранный из группы материалов, состоящей из стекла, целлюлозы и полиолефина.
6. Свинцово-кислотная батарея по п. 1, при этом поверхность сепаратора, обращенная к поверхности отрицательной пластины, образована из нетканого полотна, содержащего по меньшей мере один волокнистый материал, выбранный из группы материалов, состоящей из стекла, целлюлозы и полиолефина, а его поверхность, обращенная к поверхности положительной пластины, образована из тонкопористого полиэтиленового листа.
7. Свинцово-кислотная батарея, имеющая конфигурацию, в которой группа пластин, образованная укладкой отрицательных пластин, где отрицательный токоотвод наполнен отрицательным активным материалом, и положительных пластин, где положительный токоотвод наполнен положительным активным материалом, через сепаратор, содержится вместе с электролитом в контейнере, при этом
отрицательный активный материал содержит чешуйчатый графит и продукт конденсации бисфенолов и аминобензолсульфоновой кислоты в отрицательном активном материале,
средний диаметр первичных частиц чешуйчатого графита составляет 100 мкм или более и 220 мкм или менее, и
содержание чешуйчатого графита в отрицательном активном материале составляет от 0,5 до 2,2 мас.% чешуйчатого графита в расчете на 100 мас.ч. отрицательного активного материала (губчатый металлический свинец) в полностью заряженном состоянии.
8. Свинцово-кислотная батарея по п. 7, при этом продукт конденсации бисфенолов и аминобензолсульфоновой кислоты представляет собой продукт конденсации бисфенола А и аминобензолсульфоната натрия с формальдегидом, представленный следующей структурной химической формулой (хим. 2).
(хим. 2)
1
2
где R и R каждый обозначают водород или
1
2
(исключая случай, где и R, и R представляют собой водород)
9. Свинцово-кислотная батарея по п. 8, при этом поверхность сепаратора, обращенная к поверхности отрицательной пластины, образована из нетканого полотна, содержащего по меньшей мере один волокнистый материал, выбранный из группы материалов, состоящей из стекла, целлюлозы и полиолефина.